(57)【要約】  粘着剤は、少なくとも１つの式（１）のイミダゾリウムカチオンと少なくとも１つの式（２）のフルオロスルホニルイミドアニオンとを含むことができる。これらの式中、Ｒ１は、水素、Ｃ１〜Ｃ３アルキルまたは置換されていてもよいＣ１〜Ｃ１２アルキルアミンであり、Ｒ３は、それぞれ独立して、Ｃ１〜Ｃ３アルキルまたは置換されていてもよいＣ１〜Ｃ１２アルキルアミンであり、Ｒ２、Ｒ４、Ｒ５は、それぞれ独立して、水素またはＣ１〜Ｃ３アルキルである。【化１】2021504551.tif 000035【化２】2021504551.tif 000036
2021504551.tif 000002
【特許請求の範囲】
【請求項１】
少なくとも１つの式１および／または式３のイミダゾリウムカチオン：
【化１】
2021504551.tif 000026
【化２】
2021504551.tif 000027
［式中、Ｒ１は、水素、Ｃ１〜Ｃ３アルキル、または置換されていてもよいＣ１〜Ｃ１２アルキルアミンであり、Ｒ３は、Ｃ１〜Ｃ３アルキルまたは置換されていてもよいＣ１〜Ｃ１２アルキルアミンであり、Ｒ２、Ｒ４、Ｒ５、Ｒ６、および／またはＲ７は、それぞれ独立して、水素またはＣ１〜Ｃ３アルキルであり、Ｙはリンカーである］と、少なくとも１つの式２および／または式４のフルオロスルホニルイミドアニオン：
【化３】
2021504551.tif 000028
【化４】
2021504551.tif 000029
［式中、各Ｒ８は、個別に、水素またはフッ素であり、ｎは整数である］とを含む粘着剤組成物。
【請求項２】
式１：
【化５】
2021504551.tif 000030
［式中、Ｒ１は、水素、Ｃ１〜Ｃ３アルキル、または置換されていてもよいＣ１〜Ｃ１２アルキルアミンであり、Ｒ３は、Ｃ１〜Ｃ３アルキルまたは置換されていてもよいＣ１〜Ｃ１２アルキルアミンであり、Ｒ２、Ｒ４、Ｒ５は、それぞれ独立して、水素またはＣ１〜Ｃ３アルキルである］と少なくとも１つの式２のフルオロスルホニルイミドアニオン：
【化６】
2021504551.tif 000031
とを含む粘着剤組成物。
【請求項３】
Ｒ１、Ｒ２、Ｒ４およびＲ５が、それぞれ独立して、水素、メチル、エチル、またはプロピルであり、ＹがＣ１〜Ｃ１２アルキルであり、ｎが０、１、２、３、または４である、請求項１または請求項２の粘着剤組成物。
【請求項４】
Ｒ１またはＲ３のうちの少なくとも１つが以下：
【化７】
2021504551.tif 000032
のとおりである、請求項１または請求項２の粘着剤組成物。
【請求項５】
前記イミダゾリウムカチオンが以下：
【化８】
2021504551.tif 000033
または
【化９】
2021504551.tif 000034
のうちの少なくとも１つである、請求項１または請求項２の粘着剤組成物。
【請求項６】
Ｒ２がエチルである、請求項１、２、３、または４の粘着剤組成物。
【請求項７】
イミダゾリウムカチオンとフルオロスルホニルイミドアニオンとを含有するポリマーをさらに含む、請求項１または請求項２の粘着剤組成物。
【請求項８】
前記ポリマーが、アクリレートポリマー、アルキルアクリレートポリマー、アルキル−アルキルアクリレートエステル、またはそれらの組合せから選択される少なくとも１つのポリマーを含む、請求項７の粘着剤組成物。
【請求項９】
前記ポリマーが、アクリレートポリマー、メタクリレートポリマー、またはアクリレートポリマーとメタクリレートポリマーとの両方の組合せを含む、請求項８の粘着剤組成物。
【請求項１０】
前記ポリマーが、アクリル酸、Ｃ１〜１４ヒドロカルビルアクリレート、Ｃ１〜１４ヒドロカルビルメタクリレートモノマー、またはそれらの組合せを含む、請求項９の粘着剤組成物。
【請求項１１】
前記ポリマーが架橋されている、請求項７、８、９、または１０の粘着剤組成物。
【請求項１２】
前記ポリマーがエポキシ架橋剤で架橋されている、請求項１１の粘着剤組成物。
【請求項１３】
前記エポキシ架橋剤がＮ，Ｎ，Ｎ’，Ｎ’−テトラグリシジル−ｍ−キシレンジアミンである、請求項１２の粘着剤組成物。
【請求項１４】
前記イミダゾリウムカチオンと前記フルオロスルホニルイミドアニオンとが約１：１の比で存在する、請求項１または請求項２の粘着剤組成物。
【請求項１５】
選択的デボンディング可能であるように構成された、請求項１〜１３のいずれか一項の粘着剤組成物。
【請求項１６】
起電力の印加下で選択的デボンディング可能であるように構成された、請求項１４の粘着剤組成物。
【請求項１７】
前記フルオロスルホニルイミドアニオンを前記イミダゾリウムカチオンと混合することを含む、請求項１または請求項２の粘着剤組成物を調製する方法。
【請求項１８】
前記フルオロスルホニルイミドアニオンおよび前記イミダゾリウムカチオンをポリマーと混合することをさらに含む、請求項１７の方法。
【請求項１９】
前記ポリマーを、前記フルオロスルホニルイミドアニオンおよび前記イミダゾリウムカチオンとの混合前、混合中または混合後に、架橋することをさらに含む、請求項１８の方法。
【請求項２０】
請求項１または請求項２の粘着剤組成物を基材に貼着する方法であって、前記粘着剤組成物を第１導電性基材に適用することを含む方法。
【請求項２１】
前記粘着剤組成物が前記第１導電性基材と第２導電性基材の間になるように、前記粘着剤組成物を前記第２導電性基材に適用することをさらに含む、請求項２０の方法。
【請求項２２】
粘着剤層を形成している請求項１または請求項２の粘着剤組成物、前記粘着剤層の少なくとも一方の面上の少なくとも１つの剥離ライナーを含む、粘着部材。
【請求項２３】
前記粘着剤層の両面上に剥離ライナーを含む、請求項２２の粘着部材。
【請求項２４】
請求項１、２、３、４、５、６、７、８、９、１０、１１、１２、１３、１４、１５、または１６の粘着剤組成物を含む選択的粘着材料であって、前記選択的粘着材料への起電力の印加が前記選択的粘着材料の粘着性を低減する、選択的粘着材料。
【請求項２５】
請求項２４の選択的粘着材料の選択的デボンディング可能層を含む選択的デボンディング可能構造であって、前記選択的デボンディング可能層が第１電気伝導性表面と第２電気伝導性表面の間に配置される、選択的デボンディング可能構造。
【請求項２６】
前記選択的粘着材料が第１電気伝導性表面および第２電気伝導性表面に粘着する、請求項２５の選択的デボンディング可能構造。
【請求項２７】
第１電気伝導性表面および第２電気伝導性表面のうちの少なくとも一方と電気的に連通していて閉鎖可能な電気回路を作り出す電源をさらに含む、請求項２５または請求項２６の選択的デボンディング可能構造。
【請求項２８】
前記第１電気伝導性表面が電気伝導性材料を含む、請求項２５、２６、または２７の選択的デボンディング可能構造。
【請求項２９】
前記第２電気伝導性表面が電気伝導性材料を含む、請求項２５、２６、２７、または２８の選択的デボンディング可能構造。
【請求項３０】
前記電気伝導性材料が金属、混合金属、合金、金属酸化物、複合金属、伝導性プラスチックまたは伝導性ポリマーを含む、請求項２８または請求項２９の選択的デボンディング可能構造。
【請求項３１】
前記電気伝導性材料が電気伝導性金属を含む、請求項３０の選択的デボンディング可能構造。
【請求項３２】
電気伝導性金属がアルミニウムを含む、請求項３１の選択的デボンディング可能構造。
【請求項３３】
前記選択的粘着材料が第１電気伝導性表面および／または第２電気伝導性表面に対して低減した腐食効果を有する、請求項２５、２６、２７、２８、２９、３０、３１、または３２の選択的デボンディング可能構造。
【請求項３４】
請求項２４の選択的粘着材料の選択的デボンディング可能層を含む選択的デボンディング可能構造であって、前記選択的デボンディング可能層が第１電気伝導性表面上に配置されている、選択的デボンディング可能構造。
【発明の詳細な説明】
【関連出願の相互参照】
【０００１】
本願は、２０１７年１１月２１日に出願された米国仮特許出願第６２／５８９，４０１号に基づく優先権を主張し、この仮出願は明示的参照によりその全体が本明細書に組み込まれる。
【技術分野】
【０００２】
本開示は、表面に適用される粘着剤およびコーティングとして使用するための化合物および／または材料であって、起電力を印加した時に粘着剤およびコーティングが表面からその表面を傷つけることなくデボンディングされうる化合物および／または材料に関する。この開示は、粘着剤およびコーティングを表面からデボンディングするための方法にも関係する。より具体的には、この開示は、粘着剤およびコーティングにおいて使用するためのカチオン性イミダゾリウムおよびアニオン性フルオロスルホニルイミドの組成物に関する。
【背景技術】
【０００３】
イオン液体などのイオン組成物は、金属表面用の粘着剤などといった粘着剤として役立ちうる。しかし、一部のイミダゾリウム＝スルホニルイミドを含む組成物はアルミニウム表面に対して比較的腐食性でありうることが知られている。
【０００４】
したがって、金属性基材に対して腐食性を呈することなく表面からデボンディングすることができる新しいイオン組成物が必要とされている。
【発明の概要】
【０００５】
いくつかの実施形態において、粘着剤組成物は少なくとも１つの式１および／または式３のイミダゾリウムカチオン：
【化１】
2021504551.tif 000003
【化２】
2021504551.tif 000004
を含むことができる。
【０００６】
式中、Ｒ１は、水素、Ｃ１〜Ｃ３アルキル、または置換されていてもよいＣ１〜Ｃ１２アルキルアミンであり、Ｒ３は、Ｃ１〜Ｃ３アルキルまたは置換されていてもよいＣ１〜Ｃ１２アルキルアミンであり、Ｒ２、Ｒ４、Ｒ５、Ｒ６、および／またはＲ７は、それぞれ独立して、水素またはＣ１〜Ｃ３アルキルであり、Ｙはリンカーである。
【０００７】
前記粘着剤組成物は少なくとも１つの式２および／または式４のジスルホニルイミドアニオン：
【化３】
2021504551.tif 000005
【化４】
2021504551.tif 000006
も含むことができる。
【０００８】
式中、各Ｒ８は、個別に、水素またはフッ素であり、ｎは整数である。
【０００９】
いくつかの実施形態において、粘着剤組成物は、少なくとも１つの式１のイミダゾリウムカチオン：
【化５】
2021504551.tif 000007
を含むことができる。
【００１０】
式中、Ｒ１は、水素、Ｃ１〜Ｃ３アルキル、または置換されていてもよいＣ１〜Ｃ１２アルキルアミンであり、Ｒ３は、Ｃ１〜Ｃ３アルキルまたは置換されていてもよいＣ１〜Ｃ１２アルキルアミンであり、Ｒ２、Ｒ４、Ｒ５は、それぞれ独立して、水素またはＣ１〜Ｃ３アルキルである。
【００１１】
前記粘着剤組成物は少なくとも１つの式２のフルオロスルホニルイミドアニオン：
【化６】
2021504551.tif 000008
も含むことができる。
【００１２】
いくつかの実施形態において、粘着剤組成物は以下によって定義することができる：Ｒ１、Ｒ２、Ｒ４およびＲ５は、それぞれ独立して、水素、メチル、エチルまたはプロピルであり、Ｙは、ヘテロ原子を持つまたは持たない、置換または無置換のＣ１〜Ｃ１２アルキルであり、ｎは、０、１、２、３、または４である。
【００１３】
いくつかの実施形態において、粘着剤組成物は、Ｒ１またはＲ３のうちの少なくとも１つが以下：
【化７】
2021504551.tif 000009
のとおりであることによって定義される。
【００１４】
いくつかの実施形態において、イミダゾリウムカチオンは以下：
【化８】
2021504551.tif 000010
または
【化９】
2021504551.tif 000011
のうちの少なくとも１つである。
【００１５】
いくつかの実施形態において、Ｒ２は、メチル、エチル、またはプロピルであり、ここではエチルが一例でありうる。
【００１６】
いくつかの実施形態において、前記実施形態のうちの１つの粘着剤組成物は、イミダゾリウムカチオンとフルオロスルホニルイミドアニオンとを含有するポリマーを含むことができる。いくつかの態様において、ポリマーは、アクリレートポリマー、アルキルアクリレートポリマー、アルキル−アルキルアクリレートエステルポリマー、またはそれらの組合せから選択される少なくとも１つのポリマーを含む。いくつかの態様において、ポリマーは、アクリレートポリマー、メタクリレートポリマー、またはアクリレートポリマーとメタクリレートポリマーとの両方の組合せを含む。いくつかの態様において、ポリマーは、アクリル酸、Ｃ１〜１４ヒドロカルビルアクリレート、Ｃ１〜１４ヒドロカルビルメタクリレートモノマー、またはそれらの組合せを含む。いくつかの態様において、ポリマーは架橋されている。いくつかの態様において、ポリマーはエポキシ架橋剤で架橋されている。いくつかの態様において、エポキシ架橋剤はＮ，Ｎ，Ｎ’，Ｎ’−テトラグリシジル−ｍ−キシレンジアミンである。
【００１７】
いくつかの実施形態において、イミダゾリウムカチオンおよびフルオロスルホニルイミドアニオンは約１：１の比で存在する。
【００１８】
いくつかの実施形態において、粘着剤組成物は選択的デボンディング可能であるように構成される。いくつかの態様において、粘着剤組成物は、起電力の印加下で選択的デボンディング可能であるように構成される。
【００１９】
いくつかの実施形態において、前記実施形態のうちの１つの粘着剤組成物を調製する方法は、フルオロスルホニルイミドアニオンをイミダゾリウムカチオンと混合することを含むことができる。いくつかの態様において、前記方法は、フルオロスルホニルイミドアニオンおよびイミダゾリウムカチオンをポリマーと混合することを含むことができる。いくつかの態様において、前記方法は、ポリマーを、フルオロスルホニルイミドアニオンおよびイミダゾリウムカチオンとの混合前、混合中または混合後に、架橋することを含むことができる。
【００２０】
いくつかの実施形態において、前記実施形態のうちの１つの粘着剤組成物を基材に貼着する方法は、粘着剤組成物を第１導電性基材に適用することを含むことができる。いくつかの態様において、前記方法は、粘着剤組成物が第１導電性基材と第２導電性基材の間になるように粘着剤組成物を第２導電性基材に適用することを、さらに含むことができる。
【００２１】
いくつかの実施形態において、粘着部材は、粘着剤層を形成している前記実施形態のうちの１つの粘着剤組成物と、前記粘着剤層の少なくとも一方の面上の少なくとも１つの剥離ライナーとを含むことができる。いくつかの態様において、粘着部材は、粘着剤層の両面上に剥離ライナーを含むことができる。
【００２２】
いくつかの実施形態において、選択的粘着材料は、選択的粘着材料への起電力の印加が選択的粘着材料の粘着性を低減するように構成された、前記実施形態のうちの１つの粘着剤組成物を含むことができる。
【００２３】
いくつかの実施形態において、選択的デボンディング可能構造は、前記実施形態のうちの１つの選択的粘着材料の選択的デボンディング可能層を含むことができ、前記選択的デボンディング可能層は第１電気伝導性表面と第２電気伝導性表面の間に配置される。いくつかの態様において、選択的粘着材料は第１電気伝導性表面および第２電気伝導性表面に粘着する。いくつかの態様において、前記実施形態のうちの１つの選択的デボンディング可能構造は、第１電気伝導性表面および第２電気伝導性表面の少なくとも一方と電気的に連通していて、それらと閉鎖可能な電気回路を作り出す電源を含むことができる。いくつかの態様において、電源はＤＣ電源であり、これは約３ボルト〜約１００ボルトを与えうる。いくつかの態様において、前記実施形態のうちの１つの選択的デボンディング可能構造は、基材として構成されることができる電気伝導性材料を有する第１電気伝導性表面を含むことができる。いくつかの態様において、前記実施形態のうちの１つの選択的デボンディング可能構造は、基材として構成されることができる電気伝導性材料を有する第２電気伝導性表面を含むことができる。いくつかの態様において、電気伝導性材料は、金属、混合金属、合金、金属酸化物、複合金属、伝導性プラスチックまたは伝導性ポリマーを含む。いくつかの態様において、電気伝導性材料は、電気伝導性金属、混合金属、合金、金属酸化物、混合金属酸化物、伝導性プラスチック、炭素質材料、複合金属、または伝導性ポリマーを含む。いくつかの態様において、電気伝導性材料は電気伝導性金属を含む。いくつかの態様において、電気伝導性金属はアルミニウムを含む。いくつかの態様において、選択的粘着材料は、第１電気伝導性表面および／または第２電気伝導性表面に対して低減した腐食効果を有する。
【００２４】
いくつかの実施形態において、選択的デボンディング可能構造は、前記実施形態のうちの１つの選択的粘着材料の選択的デボンディング可能層を含むことができ、選択的デボンディング可能層は第１電気伝導性表面上に配置される。いくつかの態様において、前記実施形態のうちの１つの選択的デボンディング可能構造は、第１電気伝導性表面と電気的に連通している電源を含むことができる。
【００２５】
いくつかの実施形態において、選択的デボンディング可能材料は、前記実施形態のうちの１つのイオン組成物および／または粘着剤組成物を含むことができる。いくつかの態様において、選択的デボンディング可能材料は、ポリマーを含むことができる。いくつかの態様において、ポリマーは、アクリレートポリマー、メタクリレートポリマー、またはアクリレートポリマーとメタクリレートポリマーとの両方の組合せを含むことができる。いくつかの態様において、ポリマーは、アクリル酸、Ｃ１〜１４ヒドロカルビルアクリレートまたはＣ１〜１４ヒドロカルビルメタクリレートモノマーを含むことができる。いくつかの態様において、選択的デボンディング可能材料は粘着剤である。
【００２６】
上記の概要は例示でしかなく、決して限定を意図していない。図面および以下の詳細な説明への言及により、上述の例示的態様、実施形態および特徴の他にも、さらなる態様、実施形態および特徴が明らかになるだろう。
【００２７】
前記の情報および以下の情報、ならびにこの開示の他の特徴は、以下の説明および添付の特許請求の範囲を添付の図面と一緒に考慮することで、より完全に明白になるだろう。これらの図面が、本開示の実施形態をいくつか表しているに過ぎず、そしてそれゆえに、その範囲の限定とみなすべきではないことを理解した上で、添付の図面を使って本開示をさらに具体的かつ詳細に説明する。
【図面の簡単な説明】
【００２８】
【図１】本明細書に記載するイオン組成物の一実施形態を組み込んだデバイスの略図である。
【００２９】
【図２】本明細書に記載するイオン組成物の一実施形態を組み込んだデバイスの略図である。
【００３０】
【図３】本明細書に記載するイオン組成物の一実施形態の粘着品質を試験する際に使用されるデバイスの略図である。
【００３１】
【図４】図３に示すデバイスにおいて試験された、本明細書に記載する化合物の一実施形態の引剥強度密度対時間プロットを表すグラフである。
【００３２】
図における要素および構成要素は、本明細書に開示する実施形態の少なくとも１つに従って配列することができ、当技術分野における通常の技能を有する者は、本明細書において提供される開示に従って、その配列に変更を加えてもよい。
【発明の詳細な説明】
【００３３】
以下の詳細な説明では、本願の一部を形成する添付の図面に言及する。図面では、文脈上別段の要請がある場合を除き、類似する符号は、通例、類似する構成要素を特定する。詳細な説明、図面および特許請求の範囲に記載する例示的実施形態は限定を意味しない。他の実施形態も利用することができ、本明細書に提示する主題の要旨または範囲から逸脱することなく、他の改変を加えることもできる。本明細書に概説し図に例解する本開示の態様は、多種多様な異なる構成で配列し、置換し、組み合わせ、分離し、設計することができ、それらがすべて本明細書においてはっきりと想定されていることは、容易に理解されるだろう。
【００３４】
概して、本技術は、表面に適用される粘着剤およびコーティングとして使用するための化合物および／または材料であって、起電力を印加した時に粘着剤およびコーティングが表面からその表面を傷つけることなくデボンディングされうる化合物および／または材料を包含する。本技術は、粘着剤およびコーティングを基材表面からデボンディングするための方法およびシステムも包含する。加えて、本技術は、粘着剤およびコーティングにおいて使用するためのカチオン性イミダゾリウムおよびアニオン性スルホニルイミドの組成物を包含する。
【００３５】
いくつかの実施形態において、本明細書に記載するイオン組成物は、表面へのボンディングに使用することができる。いくつかの態様において、イオン組成物は、表面用の粘着剤またはコーティングとして構成されることができ、表面に接着剤を適用した場合、その表面上の粘着剤またはコーティングは、デボンディング手順によって、そこから除去することができる。イオン組成物は、表面にボンディングさせた後で、その表面を損傷することなくそれを除去することができるように構成される。これは、表面を元の状態に保つために粘着剤またはコーティングを表面から除去できるようにするには、有益でありうる。デボンディング手順は、粘着剤またはコーティングが表面を損傷することなく表面から持ち上がりうるように、電気を、例えば起電力によって、印加することを含むことができる。
【００３６】
加えて、本明細書に記載するイオン組成物は、従来のイオン組成物よりも金属性基材に対する腐食性が実質的に低くなるように構成されうる。ここに、基材を腐食させることなく、基材の金属性表面にイオン組成物を適用することができるようになった。これは、金属性基材上の表面など、より多くのタイプの表面に関して、先行組成物と比べて腐食を低減しつつ選択的デボンディング可能な粘着剤またはコーティングとしてイオン組成物を受容できるようにすることにより、実質的な利益を提供することができる。
【００３７】
いくつかの実施形態において、イオン組成物はイミダゾリウムカチオンを含むことができ、このイミダゾリウムカチオンはイミダゾールコア構造を含むので、置換されていても置換されていなくてもよいイミダゾールまたはイミダゾリウムと呼ぶことができる。イオン組成物のイミダゾリウムカチオンは、以下に示す式１の構造：
【化１０】
2021504551.tif 000012
を含むことができる。
【００３８】
式１の構造は、Ｒ１、Ｒ２、Ｒ３、Ｒ４、および／またはＲ５に関して、本明細書に記載するものまたは他の形で知られているものなど、任意の置換基Ｒ基を含むことができる。
【００３９】
式１などの任意の関連構造表現に関して、いくつかの実施形態では、Ｒ１は、Ｈ、Ｃ１〜Ｃ３アルキル（例えばメチル、エチル、プロピル、イソプロピルなど）または置換されていてもよいＣ１〜Ｃ１２アルキルアミンである。いくつかの実施形態において、Ｒ１はＣ１アルキルである。いくつかの実施形態において、Ｒ１は１−（２−（ジイソプロピルアミノ）エチル）である。
【００４０】
式１などの任意の関連構造表現に関して、いくつかの実施形態では、Ｒ２は、ＨまたはＣ１〜Ｃ３アルキル（例えばメチル、エチル、プロピル、イソプロピルなど）である。いくつかの実施形態において、Ｒ２はＨである。いくつかの実施形態において、Ｒ２はＣ２アルキルである。
【００４１】
式１などの任意の関連構造表現に関して、いくつかの実施形態では、Ｒ３は、Ｃ１〜Ｃ３アルキル（例えばメチル、エチル、プロピル、イソプロピルなど）または置換されていてもよいＣ１〜Ｃ１２アルキルアミンである。いくつかの実施形態において、Ｒ３は１−（２−（ジイソプロピルアミノ）エチル）である。
【００４２】
式１などの任意の関連構造表現に関して、いくつかの実施形態では、Ｒ４は、ＨまたはＣ１〜Ｃ３アルキル（例えばメチル、エチル、プロピル、イソプロピルなど）である。いくつかの実施形態において、Ｒ４はＨである。
【００４３】
式１のいくつかの実施形態において、Ｒ基は、以下のように定義することができる：Ｒ１は、水素、Ｃ１〜Ｃ３アルキルまたは置換されていてもよいＣ１〜Ｃ１２アルキルアミンであることができ、Ｒ２、Ｒ４、およびＲ５は、それぞれ独立して、水素またはＣ１〜Ｃ３アルキルであることができ、Ｒ３は、Ｃ１〜Ｃ３アルキルまたは置換されていてもよいＣ１〜Ｃ１２アルキルアミンであることができる。
【００４４】
一例において、式１のイオン組成物は以下を含むことができる：Ｒ１はＣ１アルキルであり、Ｒ２は水素であり、Ｒ３は１−（２−（ジイソプロピルアミノ）エチル）であり、Ｒ４およびＲ５はどちらも水素である。
【００４５】
別の一例において、式１のイオン組成物は以下を含むことができる：Ｒ１は１−（２−（ジイソプロピルアミノ）エチル）であり、Ｒ２はＣ２アルキルであり、Ｒ３は１−（２−（ジイソプロピルアミノ）エチル）であり、Ｒ４およびＲ５はどちらも水素である。
【００４６】
いくつかの実施形態において、Ｒ１、Ｒ２、Ｒ３、Ｒ４および／またはＲ５置換基は、それぞれ独立して、親水性官能基を含むことができる。いくつかの実施形態において、Ｒ１、Ｒ２、およびＲ３置換基のうちの少なくとも１つは親水性官能基を含むことができる。いくつかの実施形態において、親水性官能基は、窒素、硫黄および／またはリンを含むことができる。いくつかの実施形態において、親水性官能基はアミノ基を含むことができる。いくつかの態様において、Ｒ１、Ｒ２、および／またはＲ３置換基は、それぞれ独立して、親水性官能基を含むことができる。いくつかの態様において、Ｒ１および／またはＲ３置換基は、それぞれ独立して、親水性官能基を含むことができる。
【００４７】
いくつかの実施形態において、Ｒ１、Ｒ２、Ｒ３、Ｒ４および／またはＲ５置換基は、それぞれ独立して、以下のうちの１つ以上を含む親水性官能基を含むことができる：アミノ、モノ−およびジ−（アルキル）−置換アミノ、モノ−およびジ−（アリール）−置換アミノ、アルキルアミド、アリールアミド、イミノ、アルキルイミノ、アリールイミノ、ニトロ、ニトロソ、スルホ、スルホナト、アルキルスルファニル、アリールスルファニル、アルキルスルフィニル、アリールスルフィニル、アルキルスルホニル、アリールスルホニル、ホスホノ、ホスホナト、ホスフィナト、ホスホ、ホスフィノ、ヒドロキシル、およびそれらの組合せ（これらは、親水性官能基を形成するようにそこに結合された少なくとも１つのＣ１〜Ｃ３アルキルをさらに含んでもよい）。いくつかの実施形態において、Ｒ１、Ｒ２、およびＲ３置換基のうちの少なくとも１つは親水性官能基を含むことができる。いくつかの態様において、Ｒ１、Ｒ２、および／またはＲ３置換基は、それぞれ独立して、親水性官能基を含むことができる。いくつかの態様において、Ｒ１および／またはＲ３置換基は、それぞれ独立して、親水性官能基を含むことができる。
【００４８】
いくつかの実施形態において、Ｒ１、Ｒ２、Ｒ３、Ｒ４および／またはＲ５置換基は、それぞれ独立して、疎水性官能基を含むことができる。いくつかの実施形態において、Ｒ１、Ｒ２、およびＲ３置換基のうちの少なくとも１つは疎水性官能基を含むことができる。いくつかの実施形態において、疎水性官能基は、置換されていてもよいアルキル基を含むことができる。いくつかの実施形態において、置換されていてもよいアルキル基は、メチル、エチル、および／またはプロピル基を含むことができる。いくつかの態様において、Ｒ１、Ｒ２、および／またはＲ３置換基は、それぞれ独立して、疎水性官能基を含むことができる。いくつかの態様において、Ｒ１および／またはＲ３置換基は、それぞれ独立して、疎水性官能基を含むことができる。いくつかの態様において、Ｒ２置換基は疎水性官能基を含むことができる。
【００４９】
いくつかの実施形態において、イミダゾリウムカチオンは、置換基のうちの１つ以上として、第１アミンを含むことができる。いくつかの実施形態において、第１アミンは脂肪族アミンであることができる。いくつかの実施形態において、脂肪族アミンは、２つの置換基、例えば本明細書に定義するＲ基（例えばＲ６および／またはＲ７）を有することができる。いくつかの実施形態において、脂肪族アミンはアミノ基を含むことができる。
【００５０】
いくつかの実施形態において、イミダゾリウムカチオンは、第１アミンに加えて、第２アミンを含むことができる。いくつかの実施形態において、第２アミンはアリールアミンを含むことができる。いくつかの実施形態において、アリールアミンは、他のＲ基のうちの１つにおける第１アミンに加えて、Ｒ１、Ｒ２、Ｒ３、Ｒ４および／またはＲ５のうちの少なくとも２つ、好ましくはＲ１およびＲ２であることができる、２つの置換基を有することができる。いくつかの実施形態において、アリールアミンはイミダゾリウム基であることができる。いくつかの実施形態において、イミダゾリウム基は、Ｒ１、Ｒ２、およびＲ３だけに置換基を含むことができ、Ｒ４およびＲ５は水素である。
【００５１】
いくつかの実施形態において、Ｒ１および／またはＲ３は、メチル、エチル、またはプロピルなどのアルキルを含むことができる。
【００５２】
いくつかの実施形態において、Ｒ１および／またはＲ３は、以下の置換基：
【化１１】
2021504551.tif 000013
を含むことができる。
【００５３】
いくつかの実施形態において、Ｒ２は、メチル、エチル、またはプロピルなどのアルキルを含むことができる。
【００５４】
いくつかの実施形態において、イミダゾリウムカチオンは以下の構造：
【化１２】
2021504551.tif 000014
または
【化１３】
2021504551.tif 000015
から選択することができる。
【００５５】
いくつかの実施形態において、イオン組成物は、１つ以上の異なるタイプのイミダゾリウムカチオン、例えば前述した構造の一方または両方を有することができる。
【００５６】
いくつかの実施形態において、イオン組成物は、スルホニルスルホン酸イミドアニオンを含むことができる。いくつかの実施形態において、スルホニルスルホン酸イミドアニオンはフルオロアルキルスルホニルイミド化合物（例えばＣＨ２ＦＳＯ２ＮＳＯ２ＣＨ２Ｆ、ＣＦ３ＳＯ２ＮＳＯ２ＣＦ３など）を含むことができる。いくつかの実施形態において、スルホニルスルホン酸イミドアニオンはフルオロスルホニルイミド化合物を含むことができる。
【００５７】
したがってイオン組成物はスルホニルイミドアニオンも含みうる。スルホニルイミドアニオンは、以下に示す式２の構造：
【化１４】
2021504551.tif 000016
を含むことができる。
【００５８】
いくつかの実施形態において、イオン組成物はイミダゾリウムカチオンとスルホニルイミドアニオンとを含むことができる。
【００５９】
いくつかの実施形態において、イオン組成物は、リンカーを介してアミノ基に連結されたイミダゾリウムを有するカチオンを含むことができ、これはイミダゾリウムアミノと呼ぶことができる。イオン組成物のイミダゾリウムアミノカチオンは、以下に示す式３の構造：
【化１５】
2021504551.tif 000017
を含むことができる。
【００６０】
式３の構造は、Ｒ１、Ｒ２、Ｒ４、Ｒ５、Ｒ６、および／またはＲ７に関して、式１について記載するものもしくは他の形で本明細書に記載するものまたは他の形で知られているものなど、任意の置換基Ｒ基を含むことができる。
【００６１】
式３のいくつかの実施形態において、Ｒ基は以下のように定義することができる：Ｒ１は、水素、Ｃ１〜Ｃ３アルキル（例えばメチル、エチル、プロピル、イソプロピルなど）または置換されていてもよいＣ１〜Ｃ１２アルキルアミンであることができ、Ｒ２、Ｒ４、Ｒ５、Ｒ６、および／またはＲ７は、それぞれ独立して、水素またはＣ１〜Ｃ３アルキル（例えばメチル、エチル、プロピル、イソプロピルなど）であることができ、Ｙはリンカーであることができる。
【００６２】
いくつかの実施形態において、Ｙはリンカー、つまり、窒素原子間の結合または１つ以上の鎖原子を有する鎖である。いくつかの実施形態において、Ｙは少なくとも１鎖原子のリンカーである。Ｙが１鎖原子または２鎖原子以上である場合は、鎖原子のうちの１つ以上にＲ７置換基、例えば本明細書に定義するものが存在しうる。リンカーは、Ｏ、Ｎ、またはＳなどの１つ以上のヘテロ原子を持つ、またはヘテロ原子を持たない、炭化水素鎖であることができる。リンカーは、置換されたまたは無置換の、直鎖脂肪族、分岐脂肪族、環状脂肪族、置換脂肪族、無置換脂肪族、飽和脂肪族、不飽和脂肪族、芳香族、多環芳香族、置換芳香族、複素芳香族、アミン、１級アミン、２級アミン、３級アミン、脂肪族アミン、カルボニル、カルボキシル、アミド、エステル、アミノ酸、ポリマー、ペプチド、ポリペプチド、それらの誘導体、または組合せを含みうる。いくつかの態様において、リンカーは、いずれもヘテロ原子を持つまたはヘテロ原子を持たない、Ｃ１〜Ｃ２４アルキル、Ｃ２〜Ｃ２４アルケニル、Ｃ２〜Ｃ２４アルキニル、Ｃ６〜Ｃ２０アリール、Ｃ７〜Ｃ２４アルカリール、Ｃ７〜Ｃ２４アラルキル、アミノ、モノ−およびジ−（アルキル）−置換アミノ、モノ−およびジ−（アリール）−置換アミノ、アルキルアミド、アリールアミド、イミノ、アルキルイミノ、アリールイミノ、ニトロ、ニトロソ、スルホ、スルホナト、アルキルスルファニル、アリールスルファニル、アルキルスルフィニル、アリールスルフィニル、アルキルスルホニル、アリールスルホニル、ホスホノ、ホスホナト、ホスフィナト、ホスホ、ホスフィノ、それらの誘導体、およびそれらの組合せを含むことができる。いくつかの態様において、リンカーは、いずれもヘテロ原子を持つまたはヘテロ原子を持たない、Ｃ１〜Ｃ１２アルキル、Ｃ２〜Ｃ１２アルケニル、またはＣ２〜Ｃ１２アルキニル、それらの誘導体、およびそれらの組合せを含むことができる。いくつかの態様において、リンカーは、いずれもヘテロ原子を持つまたはヘテロ原子を持たない、Ｃ１〜Ｃ１０アルキル、Ｃ２〜Ｃ１０アルケニル、またはＣ２〜Ｃ１０アルキニル、それらの誘導体、およびそれらの組合せを含むことができる。いくつかの態様において、リンカーは、いずれもヘテロ原子を持つまたはヘテロ原子を持たない、Ｃ１〜Ｃ８アルキル、Ｃ２〜Ｃ８アルケニル、またはＣ２〜Ｃ８アルキニル、それらの誘導体、およびそれらの組合せを含むことができる。いくつかの態様において、リンカーは、いずれもヘテロ原子を持つまたはヘテロ原子を持たない、Ｃ１〜Ｃ６アルキル、Ｃ２〜Ｃ６アルケニル、またはＣ２〜Ｃ６アルキニル、それらの誘導体、およびそれらの組合せを含むことができる。いくつかの態様において、リンカーは、いずれもヘテロ原子を持つまたはヘテロ原子を持たない、Ｃ１〜Ｃ４アルキル、Ｃ２〜Ｃ４アルケニル、またはＣ２〜Ｃ４アルキニル、それらの誘導体、およびそれらの組合せを含むことができる。いくつかの態様において、リンカーは、いずれもヘテロ原子を持つまたはヘテロ原子を持たない、Ｃ１〜Ｃ３アルキル、それらの誘導体、およびそれらの組合せを含むことができる。いくつかの態様において、リンカーは、いずれもヘテロ原子を持つまたはヘテロ原子を持たない、Ｃ１〜Ｃ２アルキル、それらの誘導体、およびそれらの組合せを含むことができる。
【００６３】
いくつかの実施形態において、イミダゾリウムカチオンは、置換基のうちの１つ以上として、第１アミンを含むことができる。いくつかの実施形態において、第１アミンは脂肪族アミンであることができる。いくつかの実施形態において、脂肪族アミンは、２つの置換基、例えば本明細書に定義するＲ基（例えばＲ６および／またはＲ７）を有することができる。いくつかの実施形態において、脂肪族アミンはアミノ基を含むことができる。
【００６４】
いくつかの実施形態において、イミダゾリウムカチオンは、第１アミンに加えて、第２アミンを含むことができる。いくつかの実施形態において、第２アミンはアリールアミンを含むことができる。いくつかの実施形態において、アリールアミンは、他のＲ基のうちの１つにおける第１アミンに加えて、Ｒ１、Ｒ２、Ｒ３、Ｒ４および／またはＲ５のうちの少なくとも２つ、好ましくはＲ１およびＲ２であることができる、２つの置換基を有することができる。いくつかの実施形態において、アリールアミンはイミダゾリウム基であることができる。いくつかの実施形態において、イミダゾリウム基は、Ｒ１、Ｒ２、およびＲ３だけに置換基を含むことができ、Ｒ４およびＲ５は水素である。
【００６５】
いくつかの実施形態において、イオン組成物は、以下に示す式４のような構造：
【化１６】
2021504551.tif 000018
を有するフルオロアルキルスルホニルイミド化合物を含むことができる。
【００６６】
式４の構造は、各Ｒ８に関して、独立して任意の置換基Ｒ基、例えば本明細書に記載するものまたは他の形で知られているものを含むことができる。また、各ｎは、例えば０、１、２、３、または４その他の、整数であることができる。
【００６７】
式４のいくつかの実施形態において、各Ｒ８は、個別に、水素またはハロゲンであることができる。式４のいくつかの実施形態において、各Ｒ８は、個別に、水素またはフッ素であることができる。いくつかの実施形態において、少なくとも１つのＲ８はフッ素などのハロゲンである。いくつかの実施形態において、各スルホニル基について、少なくとも１つのＲ８はフッ素などのハロゲンである。いくつかの実施形態において、各スルホニル基について、Ｒ８は１つだけがフッ素などのハロゲンである。
【００６８】
場合によっては、イオン組成物は、スルホニルイミドアニオン（例えばビス（フルオロスルホニル）イミド）と共にまたはスルホニルイミドアニオンを伴わずに、イミダゾリウムカチオンを含むことができる。場合によっては、イオン組成物は、イミダゾリウムカチオンと共にまたはイミダゾリウムカチオンを伴わずに、スルホニルイミドアニオンを含むことができる。どの構成でも、イオン組成物は、粘着剤層もしくはコーティング層、または他の層として、使用することができる。
【００６９】
いくつかの実施形態において、イオン組成物は、アミノ基を有するカチオン、リンカーおよびイミダゾリウム基を含むことができ、アミノ基とイミダゾリウム基はリンカー（例えばＹ）によって互いに結合されている。いくつかの実施形態において、カチオンはアニオンとの組成物でありうる。いくつかの実施形態において、アニオンはビス（フルオロスルホニル）イミドでありうる。
【００７０】
いくつかの実施形態において、イオン組成物は１−エチル−３−メチル−イミダゾリウム＝ビス（フルオロスルホニル）イミドを欠いている。
【００７１】
いくつかの実施形態において、イミダゾリウムカチオンとビス（フルオロスルホニル）イミドアニオンとによる本明細書に記載するイオン組成物は、以下の式：
【化１７】
2021504551.tif 000019
で表すことができる。
【００７２】
この式において、アミノ基は本明細書に定義するＲ基を含むことができ、例えばＲ１、Ｒ２、Ｒ６および／またはＲ７の場合は、水素または本明細書に定義する置換基であることができる。この式はリンカーを含んでもよく、そのリンカーはＹに関して定義したとおりであることができる。
【００７３】
いくつかの実施形態において、イミダゾリウムカチオンおよび／またはスルホニルイミドアニオンによる本明細書に記載のイオン組成物には、ポリマーを配合することができる。ポリマーは、所望する機能性に照らして、その機能性に基づいて選択することができる。いくつかの態様において、イオン組成物に配合されるポリマーはアクリルポリマーを含むことができる。
【００７４】
いくつかの実施形態において、イミダゾリウムカチオンおよび／またはスルホニルイミドアニオンなどによるイオン組成物に配合されるポリマーは、例えばデボンディングプロセスを粘着剤またはコーティングに適用することなどによって選択的デボンディング可能な粘着剤またはコーティングとしての使用に適したポリマーであることができる。適切なポリマーは、明示的参照によりその全体が本明細書に組み込まれる国際公開第２０１７／０６４９１８号および／または特開２０１７−０７５２８９に記載のポリマーを含むことができる。いくつかの態様において、ポリマーは、０℃未満のガラス転移温度を含むことができる。いくつかの態様において、ポリマーはアクリルポリマーであることができる。いくつかの態様において、アクリルポリマーは、式ＲａＣＨ＝ＣＨＣＯ２Ｒｂのモノマーから誘導されるモノマー単位を含むことができ、式中、ＲａはＨまたはＣ１〜１４アルキル（例えばメチル、エチル、Ｃ３アルキル、Ｃ４アルキル、Ｃ５アルキル、Ｃ６アルキルなど）であり、ＲｂはＨまたはＣ１〜１４アルキル（例えばメチル、エチル、Ｃ３アルキル、Ｃ４アルキル、Ｃ５アルキル、Ｃ６アルキルなど）である。いくつかの実施形態において、ポリマーは、アクリル酸、アクリル酸メチル、メタクリル酸、メタクリル酸メチル、またはそれらの組合せから誘導される繰り返し単位を含む。いくつかの態様において、アクリルポリマーは、アルキル−メタクリレートエステルおよび極性基を含有するモノマーに由来するモノマー単位を含有することができる。いくつかの態様において、極性基を含有するモノマー（例えば極性モノマー）は、カルボキシル基を含有するモノマーであることができる。いくつかの態様において、Ｃ１〜Ｃ１４アルキル基を含有するアルキル−メタクリレートエステルはブチル−メタクリレートエステルであり、メチル−メタクリレートエステル、エチル−メタクリレートエステル、プロピル−メタクリレートエステル、メチル−エチルアクリレートエステル、メチル−プロピルアクリレートエステル、メチル−ブチルアクリレートエステル、または他のアルキル−アルキルアクリレートエステルであってもよい。
【００７５】
いくつかの実施形態において、ポリマーは架橋されていてもよい。架橋ポリマーは、組成物中のポリマーとのみ架橋されたポリマーを含みうる。いくつかの態様において、架橋ポリマーはイミダゾリウムと化学的に架橋しうる。いくつかの態様において、架橋ポリマーはフルオロスルホニルイミドと化学的に架橋しうる。いくつかの態様において、架橋ポリマーはイミダゾリウムおよびフルオロスルホニルイミドと化学的に架橋しうる。ポリマーを架橋することができる架橋剤は、架橋ポリマーを与えるために、所望の性質に基づいて選択することができる。架橋剤はアルキル−アルキルアクリレートエステルとの使用に適しうる。架橋剤は、Ｎ，Ｎ，Ｎ’，Ｎ’−テトラグリシジル−ｍ−キシレンジアミンなどのエポキシ架橋剤であることができる。ただし、ポリマーの架橋には任意の適切な架橋剤を使用してよいと認識すべきである。架橋剤は、本明細書に記載する選択的粘着性および選択的デボンディング性が保たれるように選択することができる。架橋剤は、本明細書に記載する腐食防止性が保たれるように選択することもできる。
【００７６】
粘着剤組成物には任意の適切量のイオン液体を使用しうる。いくつかの実施形態において、イオン液体またはイオン化合物は、イオン液体＋ポリマーの総重量の約０．０〜１％、約１〜２％、約２〜３％、約３〜４％、約４〜５％、約５〜６％、約６〜７％、約７〜８％、約８〜９％、約９〜１０％、約１０〜１５％、約１５〜２０％、約２０〜２５％、約２５〜３０％、約３０〜４０％、約４０〜５０、約５０〜１００％、約４．５〜５％、または約５％である。
【００７７】
いくつかの実施形態において、前述した化合物のいずれかを含むデバイスが記載される。そのようなデバイスの適切な一例は、明示的参照により本明細書にその全体が組み込まれる特開２０１７−０７５２８９および／または国際公開第２０１７／０６４９２５号に記載されているとおりであることができる。したがってデバイスは、本明細書に記載の選択的粘着剤組成物を有する電気伝導性基材を含む電子デバイスであることができる。いくつかの態様において、デバイスはバッテリーを含むことができる。
【００７８】
本イオン組成物は、基材の表面上の選択的デボンディング可能層として、例えば本明細書に記載する粘着剤層またはコーティング層として、使用することができる。いくつかの態様において、選択的デボンディング可能層として構成されたイオン組成物は、第１電気伝導性表面と第２電気伝導性表面の間など、２つの電気伝導性表面の間に置かれ、または他の形で位置することができる。イオン組成物から形成される選択的デボンディング可能層は、第１電気伝導性表面を有する第１基材が第２電気伝導性表面を有する第２基材に貼着されるように、第１電気伝導性表面と第２電気伝導性表面との間に粘着剤層（例えば選択的粘着剤）として適用することができる。粘着剤層は、デボンディング手順を実行して粘着剤層を第１電気伝導性表面および／または第２電気伝導性表面からデボンディングすることができるので、選択的に粘着性であるとみなしうる。デボンディング手順は、第１電気伝導性基材および／または第２電気伝導性基材に、粘着剤層をそこからデボンディングするために、電気を、例えば起電力によって印加することを含むことができる。デボンディング手順は、第１電気伝導性表面および／または第２電気伝導性表面に対する粘着性が低くなるように粘着剤層における粘着性の低減を引き起こすことができ、それが粘着材層をそこから分離させることを可能にする。これは、第１電気伝導性表面が第２電気伝導性表面から分離することも可能にする。本イオン組成物は腐食性が低く、デボンディング手順は損傷を伴わずに表面からの除去を可能にするので、表面を、先行粘着剤と比較して著しく改良された状態に保つことができる。改良された状態は、その表面を有する基材の再使用にとって有益であることができる。
【００７９】
いくつかの実施形態において、イオン組成物は、電気伝導性金属基材などの金属基材に対して腐食性が低減しているか、腐食性がない（例えば測定できないまたは検出できない）ように構成されることができる。
【００８０】
いくつかの実施形態において、イオン組成物は、本明細書に記載する成分を備えることができる。いくつかの態様において、イオン組成物は低減したルイス酸性を有する。いくつかの態様において、イオン組成物は適切なｐＨを含むことができる。いくつかの態様において、イオン組成物は、過度に酸性でなく過度に塩基性でもないｐＨを含むことができる。いくつかの例において、ｐＨは、約５から約９、または約６から約８もしくは約７に及ぶことができる。アルカリ性である場合、ｐＨは約７から約９、約７．５から約８．５もしくは約８に及ぶことができる。
【００８１】
選択的デボンディング可能層は、２つの非伝導性材料を互いに貼着し、次に、デボンディングされた材料が伝導性材料または伝導性層を一切含有しないようにボンディングを開放するために使用される、選択的デボンディング可能構造において使用することができる。このタイプの構造は、選択的デボンディング可能層が両面に貼着されている電気伝導性層を含む。これらの粘着剤層のそれぞれは、次に、非伝導性材料に貼着されることで、２つの非伝導性構造間に粘着性を提供することができる。次に、両粘着剤層における粘着性を低減するために、電気伝導性層に起電力を印加することができる。こうして、２つの非伝導性構造は、最初に伝導性層または伝導性材料にボンディングしまたは取り付ける必要なく、互いに貼着し、次に分離することができる。
【００８２】
いくつかの実施形態において、イオン組成物は、スルホニルイミドアニオンに対してさまざまな比のイミダゾリウムカチオンを備えることができる。いくつかの態様において、イミダゾリウムカチオン：スルホニルイミドアニオンのモル比は、１：１０、１：９、１：８、１：７、１：６、１：５、１：４、１：３、１：２、１：１、２：１、３：１、４：１、５：１、６：１、７：１、８：１、９：１、１０：１、１：１０〜１：９、１：９〜１：８．１：８〜１：７、１：７〜１：６、１：６〜１：５、１：５〜１：４、１：４〜１：３、１：３〜１：２、１：２〜１：１、１：１〜２：１、２：１〜３：１、３：１〜４：１、４：１〜５：１、５：１〜６：１、６：１〜７：１、７：１〜８：１、８：１〜９：１、または９：１〜１０：１であることができる。一態様において、イミダゾリウムカチオン：スルホニルイミドアニオンの比は、１：１、または実質的に当量、例えば当量から０．１％、０．５％、０．７５％、１％、２％、もしくは５％であることができる。
【００８３】
いくつかの実施形態において、イオン組成物は、分子量が低減するように提供することができる。例えば分子量は１６０ｇ／モル未満でありうる。この分子量は、イミダゾリウムカチオンおよび／またはスルホニルイミドアニオンから形成された物質についての分子量であることができる。
【００８４】
図１および図２は、第１電気伝導性表面２０８を有する第１電気伝導性基材２０６と、第２電気伝導性表面２１０を有する第２電気伝導性基材２０７とを有する、デバイス２００を示している。図１は、選択的粘着材料２０３が第１電気伝導性表面２０８と第２電気伝導性表面２１０の間に、それらと接触して（例えばボンディングされて）位置しているボンディング状態の第１段階を表す。したがって、ボンディングされた場合、第１電気伝導性表面２０８は選択的粘着材料２０３の第１面に貼着され、第２電気伝導性表面２１０は選択的粘着材料２０３の第２面に貼着される。
【００８５】
図２は、選択的粘着材料２０３が第１電気伝導性表面２０８と第２電気伝導性表面２１０の間に、それらと接触せずに（例えばデボンディングされて）位置しているデボンディング状態の第２段階を表す。したがって、ボンディングされた場合、第１電気伝導性表面２０８は選択的粘着材料２０３の第１面からデボンディングされ、第２電気伝導性表面２１０は選択的粘着材料２０３の第２面からデボンディングされる。
【００８６】
図１および図２に示すように、選択的粘着材料２０３は、第１電気伝導性表面２０８と第２電気伝導性表面２１０の間に配置された選択的デボンディング可能層として構成される。
【００８７】
選択的粘着材料２０３は、本明細書に記載のイオン組成物の化合物を含むことができる。したがって、選択的粘着材料２０３は、第１電気伝導性基材２０６と第２電気伝導性基材２０７の間に配置された選択的デボンディング可能層または選択的デボンディング可能コーティングであることができる。電気伝導性表面２０８を有する第１電気伝導性基材２０６および電気伝導性表面２１０を有する第２電気伝導性基材２０７は、それぞれ個別に、２つの非金属（非電気伝導性）基材または非金属（非電気伝導性）層２０１および２０２上に配置することができる。
【００８８】
第１電気伝導性基材２０６および第２電気伝導性基材２０７は、電源２０４（例えばＤＣであるが、ＡＣであってもよい）と電気的に連通して、介在スイッチ２０５と共に閉鎖可能な電気回路を完成させうるか、またはデボンディングが望まれるときに電源に取り付けうる。図１に示すようにスイッチ２０５が開いていると、起電力はないので、選択的粘着材料２０３は、金属コーティング−粘着剤界面であることができる第１電気伝導性表面２０８および第２電気伝導性表面２１０の両方にボンディングされる。図２に示すようにスイッチ２０５が閉じられると、起電力が生成して、２つの基材または層２０１および２０２は選択的粘着材料２０３から分離することができ、それにより、選択的粘着材料２０３は、第１電気伝導性表面２０８および第２電気伝導性表面２１０の両方から分離される。ＤＣ電圧は典型的には、約３Ｖ〜約１００Ｖであることができるが、必要に応じてまたは所望に応じて、さまざまでありうる。
【００８９】
いくつかの実施形態において、選択的粘着材料２０３は、電流なしでの選択的ボンディングまたは電流ありでの選択的デボンディングを有する能力ゆえに、選択的デボンディング可能層ということもできる。材料２０３は、本明細書に記載のイオン組成物から形成させることができる選択的粘着材料を含むことができる。いくつかの態様において、材料２０３は、第１電気伝導性表面２０８と第２電気伝導性表面２１０とを１つにボンディングして接続することができ、第１電気伝導性基材２０６または第２電気伝導性基材２０７の電気伝導性材料への起電力の印加は、材料２０３の粘着性を低減する。いくつかの態様において、材料２０３は、少なくとも式１の化合物を有するイオン組成物を含むことができる。いくつかの実施形態において、材料２０３は、式１の化合物および式２の化合物を有するイオン組成物を含むことができる。場合によっては、イオン組成物は、式１の化合物の代わりに、またはそれに加えて、式３の化合物を含むことができる。場合によっては、イオン組成物は、式２の化合物の代わりに、またはそれに加えて、式４の化合物を含むことができる。したがってイオン組成物は、式１または式３のうちの少なくとも１つのカチオンを、式２または式４のうちの少なくとも１つのアニオンと共に、または式２もしくは式４のうちの少なくとも１つのアニオンを伴わずに、含むことができる。
【００９０】
理論に束縛されることは望まないが、電位の印加により、イオン組成物によって形成された材料２０３内でのイオンの移動が達成されうると考えられる。十分な量の移動が達成されると、例えば十分なイオン構成要素が電気伝導性表面（例えば２０８および／または２１０）に隣接すると、イオン組成物から形成された材料２０３の粘着剤品質が低減し、材料２０３からの電気伝導性表面２０８、２１０の一方または両方の分離が可能になる。
【００９１】
式１および／または式３の化合物を、式２および／または式４の少なくとも一方のアニオンと共に、または式２および／もしくは式４の少なくとも一方のアニオンを伴わずに組み込んだ選択的粘着材料２０３は（例えば選択的デボンディング可能層もまた）、第１電気伝導性基材２０６と第２電気伝導性基材２０７との間に配置された選択的デボンディング可能層または選択的デボンディング可能コーティングであることができる。
【００９２】
第１電気伝導性基材２０６および第２電気伝導性基材２０７は任意の導電性材料、例えば金属であることができる。第１電気伝導性基材２０６および第２電気伝導性基材２０７に使用することができる電気伝導性金属の一例はアルミニウムである。電気伝導性材料は、金属、混合金属、合金、金属酸化物、混合金属酸化物、伝導性ポリマー、伝導性プラスチック、または伝導性炭素質材料などの従来の材料を含みうる。適切な金属の例として、第１族金属および第４〜１５族金属が挙げられる。適切な金属の例として、ステンレス鋼、Ａｌ、Ａｇ、Ｍｇ、Ｃａ、Ｃｕ、Ｍｇ／Ａｇ、ＬｉＦ／Ａｌ、ＣｓＦ、ＣｓＦ／Ａｌおよび／またはそれらの合金が挙げられるが、それらに限定されるわけではない。いくつかの実施形態において、電気伝導性層（例えば第１電気伝導性基材２０６および第２電気伝導性基材２０７）および／または粘着剤層は、それぞれ、約１ｎｍ〜約１０００μｍ、または１ｎｍ〜約１００μｍ、または１ｎｍ〜約１０μｍ、または１ｎｍ〜約１μｍ、または１ｎｍ〜約０．１μｍ、または１０ｎｍ〜約１０００μｍ、または１００ｎｍ〜約１０００μｍ、または１μｍ〜約１０００μｍ、または１０μｍ〜約１０００μｍ、または１００μｍ〜約１０００μｍの範囲の厚さを有することができる。いくつかの態様において、厚さは２０ｎｍ〜約２００μｍ、または１００ｎｍ〜約１００μｍ、または２００ｎｍ〜約５００μｍであることができる。
【００９３】
２つの非電気伝導性基材または非電気伝導性層２０１および２０２は任意の非伝導性材料であることができる。いくつかの例として、非伝導性の木材、厚紙、ガラス繊維密度繊維板、またはプラスチック、ならびに他の任意の非伝導性材料を挙げることができる。いくつかの態様において、層２０１および２０２は電気絶縁体であることができる。いくつかの態様において、層２０１および２０２は半導体でありうる。非電気伝導性基材２０１もしくは２０２または半導体基材（例えばプリント回路基板、ＰＣＢ）はいずれも、任意の厚さを有することができ、他の基材、材料またはデバイスと連結されていてもよい。
【００９４】
いくつかの実施形態において、選択的粘着材料２０３のイオン組成物は、粘着剤として構成されているかコーティングとして構成されているかを問わず、第１電気伝導性基材２０６または第２電気伝導性基材２０７の電気伝導性層に対して、低減した腐食効果を有することができる。低減した腐食効果は他のイオン組成物の腐食効果と比較可能であることができる。電気伝導性材料に対する材料２０３の腐食効果を評価するための適切なプロトコールとして、明示的参照により本明細書に組み込まれるＡＳＴＭ  Ｇ６９−１２（アルミニウム合金の腐食電位を測定するための標準試験法）に記載の手順を挙げることができる。第１電気伝導性基材２０６または第２電気伝導性基材２０７の電気伝導性材料に対するイオン組成物材料２０３の腐食効果を評価するための適切な代替プロトコールは、材料２０３（例えば粘着剤）と電気伝導性基材（例えばアルミニウム箔）の間の界面を、基材の腐食分解および／または材料２０３への電気伝導性基材からの材料（例えば金属）の溶解および／または電気伝導性基材の表面の点食の何らかのしるしについて目視検査することによって達成することができる。下記表１に示すように、腐食性が観察された場合は、その時間を記録し、その試料を腐食性と表示した。
【００９５】
いくつかの実施形態において、選択的粘着材料は導電性電極または電気伝導性材料と共に、化学的に安定であることができる。すなわち、選択的粘着材料は、導電性電極または電気伝導性材料に適用された場合に、電流なしのボンディング段階であるか、電流ありのデボンディング段階であるかを問わず、化学的分解を避けることができる。したがって、選択的粘着材料は使用中に化学的安定性を有するとみなすことができる。アルミニウム、ステンレス鋼、ならびに／またはそれらの組合せおよび／もしくは混合物上に位置する場合、選択的粘着材料の安定性は維持されうる。いくつかの態様において、選択的粘着材料の化学的安定性は、導電性材料と選択的粘着材料の間での望まれていない反応の欠如（またはごくわずかな存在）と定義される。望まれていない反応として、例えば導電性材料の腐食分解、選択的粘着材料への導電性材料の溶解および／または導電性材料の点食を挙げることができる。
【００９６】
いくつかの実施形態において、選択的粘着材料として形成されたここに記載するイオン組成物は、それを電気伝導性材料上に沈着させるか電気伝導性材料と接触させた場合に、電気伝導性材料の低減した腐食分解をもたらしうるか、または電気伝導性材料の腐食分解をもたらさない。いくつかの実施形態において、ニートのイオン性化合物（例えばイミダゾリウムカチオンおよび／またはスルホニルイミドアニオン）またはイオン組成物またはイオン組成物から形成された選択的粘着材料の、電気伝導性材料との直接的接触は、少なくとも１５分、３０分、１時間、３時間、５時間、７時間、２４時間、５０時間、１００時間、１２５時間、２００時間、および／または３００時間またはそれら以上の期間にわたって、電気伝導性材料のいかなる腐食分解も示さないか、または電気伝導性材料のいかなる腐食分解も最小限に抑えうる。いくつかの態様において、ニートのイオン性化合物またはイオン組成物または選択的粘着材料の、電気伝導性材料との直接的接触は、上述の期間のいずれか１つにわたって、電気伝導性材料の腐食分解を最小限に抑えかつ／または防止しうる。いくつかの態様において、ニートのイオン性化合物またはイオン組成物または選択的粘着材料の、電気伝導性材料との直接的接触は、６０℃／９０％相対湿度（ＲＨ）、８５℃／８５％ＲＨ、または９０℃／８０％ＲＨ環境において、または湿度および／もしくは温度に関してそれらの間の任意の範囲において、上述の期間にわたって、電気伝導性材料の腐食分解を最小限に抑えかつ／または防止しうる。いくつかの態様において、いかなる腐食分解も存在しないことを例証するための適切なプロトコールは、電気伝導性材料の表面の全貫通がないことを実証することによることができる。一例として、電気伝導性材料を約５０ｎｍ厚の電気伝導性アルミニウム箔シートとし、腐食試験を上述の期間にわたって、かつ／または上述の環境条件で行うことができる。
【００９７】
いくつかの実施形態において、本明細書に記載するイオン組成物から形成された選択的粘着材料は、長期間にわたる高湿度および高温の条件下で、上述の電気伝導性基材の腐食が最小限に抑えられるように配合することができる。特に、粘着剤組成物は、２つのそのような電気伝導性基材を、エージングに供している間またはエージングに供した後に、互いに固定された関係に維持することができる。この耐腐食性は、本明細書に記載する期間にわたる９０℃／８０％ＲＨへのばく露を含むことができる加速劣化試験法ＩＩによって検証された。選択的粘着材料は、本明細書に掲載する手引きからわかるとおり、当技術分野で知られている技法を使って製作することができる。
【実施例】
【００９８】
本明細書に記載するイオン組成物および選択的粘着材料の実施形態は、本明細書に記載する電気伝導性材料（例えば伝導性金属層）の劣化および／または腐食を低減できることが見出された。これらの利点は以下の実施例によってさらに示されるが、これらの実施例は本開示の態様を例証しようとするものであって、決してその範囲または基礎をなす原理を限定しようとするものではない。
【００９９】
イオン組成物の合成
【０１００】
実施例１：
【０１０１】
１−（２−（ジイソプロピルアミノ）エチル）−３−メチル−１Ｈ−イミダゾール−３−イウム塩化物の合成は、以下に説明して反応スキーム１の第１段階に示すように行うことができる。したがって、乾燥アセトニトリル（８０ｍＬ）中の１−メチル−１Ｈ−イミダゾール（３．９９ｇ、４８．６ｍｍｏｌ）、２−ジイソプロピルアミノエチルクロリド塩酸塩（１０．２１ｇ、５１．０ｍｍｏｌ）、および炭酸ナトリウム（１４ｇ、１３２ｍｍｏｌ）を丸底フラスコに入れた。反応混合物をアルゴン下で２４時間還流した。室温に冷却した後、反応混合物をセライトで濾過し、濾液を減圧下で濃縮することで、粗生成物を得た。残渣をエチルエーテル（１００ｍＬ）でトリチュレートした。白色固形物を濾別し、エチルエーテル（５０ｍＬ×２）で洗浄し、真空乾燥器中、５０℃で３時間乾燥することにより、１−（２−（ジイソプロピルアミノ）エチル）−３−メチル−１Ｈ−イミダゾール−３−イウム塩化物（１０．３６ｇ、収率８７％）を得た。
【０１０２】
１−（２−（ジイソプロピルアミノ）エチル）−３−メチル−１Ｈ−イミダゾール−３−イウムとビス（フルオロスルホニル）イミドの組合せ（例えば１−（２−（ジイソプロピルアミノ）エチル）−３−メチル−１Ｈ−イミダゾール−３−イウム＝ビス（フルオロスルホニル）イミド）は、以下に説明して反応スキーム１の第２段階に示すように形成させることができる。１−（２−（ジイソプロピルアミノ）エチル）−３−メチル−１Ｈ−イミダゾール−３−イウム塩化物（５．０ｇ、２０．３ｍｍｏｌ）、カリウム−ビス（フルオロスルホニル）イミド（例えばＫＦＳＩ）（４．４６ｇ、２０．３ｍｍｏｌ）および乾燥アセトン（１００ｍＬ）の混合物をアルゴン下、５０℃で、２時間撹拌した。室温に冷却した後、固形物を濾別し、溶媒を減圧下で除去することで、粗生成物を得た。ジクロロメタン（１００ｍＬ）を粗生成物に加え、一晩放置した。細かい白色固形物を濾過し、濾液を減圧下で濃縮することにより、純粋な１−（２−（ジイソプロピルアミノ）エチル）−３−メチル−１Ｈ−イミダゾール−３−イウム＝ビス（フルオロスルホニル）イミド（７．６４ｇ、収率９６％）を得た。１Ｈ  ＮＭＲ（４００ＭＨｚ，ＤＭＳＯ−ｄ６）δ９．０３−８．９７（ｍ，１Ｈ）、７．７３（ｔ，Ｊ＝１．８Ｈｚ，１Ｈ）、７．６７（ｔ，Ｊ＝１．８Ｈｚ，１Ｈ）、４．１０（ｔ，Ｊ＝５．８Ｈｚ，２Ｈ）、３．８７（ｓ，３Ｈ）、２．９６（ｈｅｐｔ，Ｊ＝６．６Ｈｚ，２Ｈ）、２．７３（ｔ，２Ｈ）、０．８５（ｄ，Ｊ＝６．６Ｈｚ，１２Ｈ）。１−（２−（ジイソプロピルアミノ）エチル）−３−メチル−１Ｈ−イミダゾール−３−イウムの正電荷はビス（フルオロスルホニル）イミドの負電荷とイオン的に会合（例えばイオン結合）してＴ１と呼ぶことができる組成物を形成するので、１−（２−（ジイソプロピルアミノ）エチル）−３−メチル−１Ｈ−イミダゾール−３−イウム＝ビス（フルオロスルホニル）イミドは、イオン的に会合した組合せであることができる。
【化１８】
2021504551.tif 000020
【０１０３】
実施例２：
【０１０４】
１，３−ビス（２−（ジイソプロピルアミノ）エチル）−２−エチル−１Ｈ−イミダゾール−３−イウム塩化物の合成は、以下に説明して反応スキーム２の第１段階に示すように行うことができる。したがって、乾燥アセトニトリル（８０ｍＬ）中の２−エチル−１Ｈ−イミダゾール（４．６７ｇ、４８．６ｍｍｏｌ）、２−ジイソプロピルアミノエチルクロリド塩酸塩（１０．２１ｇ、５１．０ｍｍｏｌ）、および炭酸ナトリウム（１４ｇ、１３２ｍｍｏｌ）を丸底フラスコに入れた。反応混合物をアルゴン下で２４時間還流した。室温に冷却した後、反応混合物をセライトで濾過し、濾液を減圧下で濃縮することで、粗生成物を得た。残渣をエチルエーテル（１００ｍＬ）でトリチュレートした。白色固形物を濾別し、エチルエーテル（５０ｍＬ×２）で洗浄し、一置換生成物がもはや存在しなくなるまで、ＭｅＣＮおよびエチルエーテルにおける再結晶でさらに精製した。精製された生成物を、真空乾燥器中、５０℃で３時間乾燥することにより、１，３−ビス（２−（ジイソプロピルアミノ）エチル）−２−エチル−１Ｈ−イミダゾール−３−イウム塩化物（３．３５ｇ、収率１８％）を得た。
【０１０５】
１，３−ビス（２−（ジイソプロピルアミノ）エチル）−２−エチル−１Ｈ−イミダゾール−３−イウム＝ビス（フルオロスルホニル）イミドの組合せは、以下に説明して反応スキーム２の第２段階に示すように行うことができる。１，３−ビス（２−（ジイソプロピルアミノ）エチル）−２−エチル−１Ｈ−イミダゾール−３−イウム塩化物（３．３５ｇ、８．６５ｍｍｏｌ）、ＫＦＳＩ（１．８９７ｇ、８．６５ｍｍｏｌ）および乾燥アセトン（８０ｍＬ）の混合物をアルゴン下、５０℃で２時間撹拌した。室温に冷却した後、固形物を濾別し、溶媒を減圧下で除去することで、粗生成物を得た。ジクロロメタン（１００ｍＬ）を粗生成物に加え、一晩放置した。細かい白色固形物を濾過し、濾液を減圧下で濃縮することにより、純粋な１，３−ビス（２−（ジイソプロピルアミノ）エチル）−２−エチル−１Ｈ−イミダゾール−３−イウム＝ビス（フルオロスルホニル）イミド（４．４２ｇ、収率９６％）を得た。１Ｈ  ＮＭＲ（４００ＭＨｚ，ＤＭＳＯ−ｄ６）δ７．７０（ｓ，２Ｈ）、４．０９（ｔ，Ｊ＝５．９Ｈｚ，４Ｈ）、３．０９（ｑ，Ｊ＝７．６Ｈｚ，２Ｈ）、３．００（ｈｅｐｔ，Ｊ＝６．６Ｈｚ，４Ｈ）、２．７６（ｔ，Ｊ＝５．９Ｈｚ，４Ｈ）、１．２６（ｔ，Ｊ＝７．６Ｈｚ，３Ｈ）、０．８８（ｄ，Ｊ＝６．６Ｈｚ，２４Ｈ）。１，３−ビス（２−（ジイソプロピルアミノ）エチル）−２−エチル−１Ｈ−イミダゾール−３−イウムの正電荷は、ビス（フルオロスルホニル）イミドの負電荷とイオン的に会合（例えばイオン結合）してＴ２組成物と呼ぶことができる組成物を形成するので、１，３−ビス（２−（ジイソプロピルアミノ）エチル）−２−エチル−１Ｈ−イミダゾール−３−イウム＝ビス（フルオロスルホニル）イミドはイオン的に会合した組合せであることができる。
【化１９】
2021504551.tif 000021
【０１０６】
ポリマー溶液の調製
【０１０７】
ポリマー溶液の調製は以下のように行った。したがって、窒素ガス注入口を装着した冷却器に取り付けられた撹拌フラスコに、９５質量部のｎ−ブチルアクリレート、５質量部のアクリル酸および１２５質量部の酢酸エチルを投入した。反応系から酸素を除去するために約１時間にわたって窒素ガスを導入しながら、その混合物を室温で撹拌した。次に、０．２質量部のアゾビスイソブチロニトリル（ＡＩＢＮ）を加えたところ、その結果生じる混合物の温度は約６３°±２℃まで上昇し、それを重合のために約５〜６時間混合／撹拌した。反応停止後に、約３０％の固形分を有するアクリルポリマー含有溶液が得られた。このポリマー溶液（Ｐ１）の見掛けの分子量は約８００，０００と決定され、Ｔｇ（ガラス転移温度）は約−５０℃であった。
【０１０８】
粘着シートの調製
【０１０９】
粘着シートは以下のように調製した。上述のポリマー溶液をポリマー溶液固形分１００グラムあたり０．０１グラムのエポキシ架橋剤、例えばＮ，Ｎ，Ｎ’，Ｎ’−テトラグリシジル−ｍ−キシレンジアミンと混合し、上述のイオン液体化合物（例えば５．０ｇおよび／または５ｗｔ％のイミダゾリウムカチオンおよび／またはビス（フルオロスルホニル）イミド）の少なくとも１つと混合することで、電気的デボンディング可能な粘着剤組成物を得た。調製された組成物を表面処理されたＰＥＴセパレータ（剥離ライナー）［ＭＲＦ３８、三菱ケミカル製、日本］上に被覆／沈着させて、厚さ約１５０μｍ（ミクロン）の粘着複合材層を形成させた。次に、その塗膜を１３０℃で約３分間、加熱乾燥した。次に、第２ＰＥＴ（ポリエチレンテレフタレート）セパレータ（剥離ライナー）を露出している粘着剤コーティングの上に整列させることで、重層シート（ＰＥＴセパレータ／粘着剤コーティング／ＰＥＴセパレータ）を得て、次にそれを５０℃で約２０〜２４時間にわたってエージング／乾燥した後、必要になるまで周囲条件下で保管した。
【０１１０】
粘着イオン組成物腐食試験
【０１１１】
アルミニウムフィルムへの粘着シートの適用直前に、前述した剥離ライナーを取り除いた。既に上述したように、粘着シートをアルミニウムフィルム（５０ｎｍ厚アルミニウム被覆ＰＥＴフィルム［東レフィルム加工、日本国東京］）の金属性表面に適用した。調製済み粘着剤−アルミニウムフィルムを、６０℃／８５％相対湿度（ＲＨ）、８５℃／８５％ＲＨまたは８０℃／９０％ＲＨに設定されたベンチトップ型恒温恒湿器（ＥＳＰＥＣ  Ｎｏｒｔｈ  Ａｍｅｒｉｃａ［米国ミシガン州ハドソンビル］、Ｃｒｉｔｅｒｉｏｎ  Ｔｅｍｐｅｒａｔｕｒｅ  ＆  Ｈｕｍｉｄｉｔｙ  Ｂｅｎｃｈｔｏｐ  Ｍｏｄｅｌ  ＢＴＬ−４３３）に入れ、選択された時間において（最初は１時間ごと）定期的にチェックした。粘着剤とアルミニウム箔の間の界面を、アルミニウム箔の腐食分解および／または選択粘着性粘着剤への金属の溶解および／またはアルミニウム箔の点食のしるしについて目視検査した。腐食性が観察された場合は、その時間を記録し、その試料を腐食性と表示した。結果を下記表１に示す。表中、ＩＬなしは、イオン液体なしのアルミニウムフィルムであり、ＡＳ１１０は先行イオン液体であり、Ｔ１は実施例１からの組成物であり、Ｔ２は実施例２からの組成物である。したがって、これらのデータは、Ｔ１およびＴ２のイオン組成物が優れた耐腐食性を有することを示している。
【０１１２】
【表１】
2021504551.tif 000022
【０１１３】
粘着試験
【０１１４】
粘着に関する試験は、特開２０１７−０９５５９０および／または国際公開第２０１７／０６４９１８号に記載され図３に示されるように行った。
【０１１５】
図３に示すように、選択的粘着材料３０３を幅２５ｍｍおよび長さ１００ｍｍの伝導性基材３０１上に被覆し、幅が１０ｍｍ〜２５ｍｍで基材３０１より１００ｍｍ長い別の屈曲性伝導層３０２（例えばアルミニウム箔および／または金属被覆されたＰＥＴなどのプラスチックフィルム）を、２ｋｇローラ−およびロールプレスによる転造圧力の適用によって積層した。
【０１１６】
ボンディング／デボンディング試験機（Ｍａｒｋ−１０、米国ニューヨーク州コペーグ、モデルＥＳＭ３０３電動引張／圧縮スタンド）にはＭａｒｋ−１０フォースゲージ（シリーズ７−１０００）が装着され、下側クランプおよび上側クランプが設けられていた。伝導性基材３０１を下側クランプに固定してから、電源３０４（Ｐｒｏｔｅｋ  ＤＣ電源３００６Ｂ）の正極に電気的に接続した。最上部の層３０２を、同じＤＣ電源の負極と接続された上側クランプに固定した。これにより、図１と類似する構成がもたらされた。電源は０〜１００ＶＤＣの出力範囲を有した。移動／引剥速度は３００ｍｍ／分に設定した。
【０１１７】
動的試験では、引剥開始または分離開始の数秒後に電圧を印加し、時刻とフォースゲージの引剥強度の読みとを、データ取得システム（Ｍａｒｋ−１０  ＭＥＳＵＲｇａｕｇｅ  Ｐｌｕｓ）によって記録する。図４は、実施例２のＴ２組成物が５ｗｔ．％の濃度で添加された選択的粘着材料３０３に１０ＶＤＣを印加した場合の１８０度引剥強度発現を示している。
【０１１８】
静的デボンディング試験では、試料を試験機上に固定し、同じように電源に接続した。初期１８０度引剥を同じ引剥速度で測定した。次に引剥を中止した。ＤＣ電圧（例えば１０ＶＣＤ）を同じ時間（例えば１０秒間）印加した。そして次に、３００ｍｍ／分の同じ引剥速度で引剥強度を測定した。実施例２のＴ２組成物からの同じ粘着剤試料について、初期引剥強度は６．０Ｎ／ｃｍであり、１０ＶＤＣを１０秒間印加した後の残存粘着引剥強度は約４である。
【０１１９】
定義
【０１２０】
本明細書において提供する定義のいくつかにおいて言及される「置換アルキル」、「置換アリール」などにおける「置換」とは、そのアルキル、アリールまたは他の部分において、炭素（または他の）原子に結合している少なくとも１つの水素原子が、１つ以上の非水素置換基で置き換えられていることを意味する。
【０１２１】
「置換」という用語が考えうる置換基のリストの前に使われている場合、この用語はその群のすべてのメンバーに適用されるものとする。例えば「置換アルキル、アルケニル、およびアリール」という句は、「置換アルキル、置換アルケニル、および置換アリール」と解釈されるべきである。同様に「ヘテロ原子含有」という用語が、考えうるヘテロ原子含有基のリストの前に使われている場合、この用語は、その群のすべてのメンバーに適用されるものとする。例えば「ヘテロ原子含有アルキル、アルケニル、およびアリール」という句は、「ヘテロ原子含有アルキル、ヘテロ原子含有アルケニル、およびヘテロ原子含有アリール」と解釈されるべきである。
【０１２２】
本明細書にいう「置換されていてもよい」は、化学構造が本明細書に定義するような置換基で置換されていてもよいことを示す。すなわち、化学構造が置換されていてもよい原子を含む場合、その原子は、随意の置換基を含んでも含まなくてもよく、したがってその化学構造は、その原子上に置換基を有する場合には置換されているとみなされ、その原子に置換基がない場合は無置換であるとみなされうる。置換基（ｓｕｂｓｔｉｔｕｔｅｄ  ｇｒｏｕｐ）（ｓｕｂｓｔｉｔｕｅｎｔまたはｓｕｂｓｔｉｔｕｅｎｔ  ｇｒｏｕｐともいう）は、それまでは無置換であった親構造に結合（例えば共有結合）させることができ、この場合、親構造上の１つ以上の水素原子（または他の置換基）が置換基のうちの１つ以上によって独立して置き換えられる。置換基は、化学的スキャフォールドなどの基本化学構造に付加される化学部分である。したがって、置換された化学構造は、例えば各置換基が親構造の１つの原子に結合されることにより、親構造上に１つ以上の置換基を有しうる。親構造に結合させることができる置換基は、任意の考えうる置換基であることができる。本技術の実施例において、置換基（例えばＲ基）は、アルキル、−Ｏ−アルキル（例えば−ＯＣＨ３、−ＯＣ２Ｈ５、−ＯＣ３Ｈ７、−ＯＣ４Ｈ９など）、−Ｓ−アルキル（例えば−ＳＣＨ３、−ＳＣ２Ｈ５、−ＳＣ３Ｈ７、−ＳＣ４Ｈ９など）、−ＮＲ’Ｒ”、−ＯＨ、−ＳＨ、−ＣＮ、−ＮＯ２、またはハロゲンから独立して選択することができ、ここでＲ’およびＲ”は独立してＨまたは置換されていてもよいアルキルである。置換基が「置換されていてもよい」と記述されている場合は、その置換基も、上記の置換基で置換されていてもよい置換基であることができる。
【０１２３】
「イミダゾリウム」または「イミダゾール」という用語は、以下の構造：
【化２０】
2021504551.tif 000023
に示す、全体として荷電したまたは無荷電の環系を指す。
【０１２４】
「イミダゾリウムカチオン」または「イミダゾールカチオン」という用語の使用は、正電荷（例えば少なくとも１つの置換基からの正電荷）を有する「イミダゾリウム」または「イミダゾール」を指す。
【０１２５】
アミノという用語は、全体として荷電したまたは正味の荷電がない化学基を指し、ここでＲ基は本明細書に記載する置換基などの置換基であることができる。
【化２１】
2021504551.tif 000024
【０１２６】
「ビス（フルオロスルホニル）イミド」および／または「フルオロスルホニルイミド」という用語はヘテロ原子部分、例えば：
【化２２】
2021504551.tif 000025
を指す。
【０１２７】
本明細書において使用する「アルキル」または「脂肪族」という用語は、分岐または非分岐飽和炭化水素基（典型的には１〜約２４個の炭素原子を含有するが、必ずしもそうではない）、例えばメチル、エチル、ｎ−プロピル、イソプロピル、ｎ−ブチル、イソブチル、ｔ−ブチル、オクチル、デシルなど、およびシクロペンチル、シクロヘキシルなどのシクロアルキル基を指す。一般に、ただしここでも必ずしもそうであるわけではないが、本明細書にいうアルキル基は１〜約１８個の炭素原子または１〜約１２個の炭素原子を含有する。「低級アルキル」という用語は、１〜６炭素原子のアルキル基を意図する。「Ｃ１〜Ｃ６アルキル」または「低級アルキル」と同定される置換基は１〜３個の炭素原子を含有し、そのような置換基は１個または２個の炭素原子を含有する（すなわちメチルおよびエチル）。「置換アルキル」とは１つ以上の置換基で置換されたアルキルを指し、「ヘテロ原子含有アルキル」および「ヘテロアルキル」とは、以下にさらに詳しく述べるように、少なくとも１つの炭素原子がヘテロ原子で置き換えられているアルキルを指す。別段の表示がある場合を除き、「アルキル」および「低級アルキル」という用語は、それぞれ、線状、分岐、環状、無置換、置換および／またはヘテロ原子含有アルキルまたは低級アルキルを包含する。
【０１２８】
本明細書において使用する「アルケニル」という用語は、少なくとも１つの二重結合を含有する２〜約２４炭素原子の線状、分岐または環状炭化水素基、例えばエテニル、ｎ−プロペニル、イソプロペニル、ｎ−ブテニル、イソブテニル、オクテニル、デセニル、テトラデセニル、ヘキサデセニル、エイコセニル、テトラコセニルなどを指す。一般に、ただしここでも必ずしもそうであるわけではないが、本明細書にいうアルケニル基は２〜約１８個の炭素原子または２〜１２個の炭素原子を含有する。「低級アルケニル」という用語は２〜６炭素原子のアルケニル基を意図し、特に「シクロアルケニル」という用語は、５〜８個の炭素原子を有する環状アルケニル基を意図する。「置換アルケニル」という用語は、１つ以上の置換基で置換されたアルケニルを指し、「ヘテロ原子含有アルケニル」および「ヘテロアルケニル」という用語は、少なくとも１つの炭素原子がヘテロ原子で置き換えられているアルケニルを指す。別段の表示がある場合を除き、「アルケニル」および「低級アルケニル」という用語は、それぞれ、線状、分岐、環状、無置換、置換、および／またはヘテロ原子含有アルケニルおよび低級アルケニルを包含する。
【０１２９】
本明細書において使用する「アルキニル」という用語は、少なくとも１つの三重結合を含有する２〜２４炭素原子の線状または分岐炭化水素基、例えばエチニル、ｎ−プロピニルなどを指す。一般に、ただしここでも必ずしもそうであるわけではないが、本明細書にいうアルキニル基は２〜約１８個の炭素原子または２〜１２個の炭素原子を含有する。「低級アルキニル」という用語は、２〜６炭素原子のアルキニル基を意図する。「置換アルキニル」という用語は、１つ以上の置換基で置換されたアルキニルを指し、「ヘテロ原子含有アルキニル」および「ヘテロアルキニル」という用語は、少なくとも１つの炭素原子がヘテロ原子で置き換えられているアルキニルを指す。別段の表示がある場合を除き、「アルキニル」および「低級アルキニル」という用語は、それぞれ、線状、分岐、無置換、置換、および／またはヘテロ原子含有アルキニルおよび低級アルキニルを包含する。
【０１３０】
本明細書において使用する「アルコキシ」という用語は、単一の末端エーテル結合を介して結合しているアルキル基を包含する。すなわち「アルコキシ」基は、−Ｏ−アルキルと表すことができ、ここでアルキルは上に定義したとおりである。「低級アルコキシ」基は１〜６個の炭素原子を含有するアルコキシ基を意図し、例えばメトキシ、エトキシ、ｎ−プロポキシ、イソプロポキシ、ｔ−ブチルオキシなどを包含する。本明細書において「Ｃ１〜Ｃ６アルコキシ」または「低級アルコキシ」と同定される置換基は、１〜３個の炭素原子を含有し、そのような置換基は１個または２個の炭素原子を含有する（すなわちメトキシおよびエトキシ）。
【０１３１】
本明細書において使用する「アリール」という用語は、別段の指定がある場合を除き、単一の芳香環を含有するか、または１つに融合されるか、直接連結されるか、もしくは間接的に連結された（例えば異なる芳香環がメチレン部分またはエチレン部分などの共通の基に結合している）複数の芳香環を含有する、芳香族置換基を指す。アリール基の例は５〜２０個の炭素原子を含有し、アリール基は５〜１４個の炭素原子を含有する。例示的アリール基は、１つの芳香環または２つの融合されたもしくは連結された芳香環、例えばフェニル、ナフチル、ビフェニル、ジフェニルエーテル、ジフェニルアミン、ベンゾフェノンなどを含有する。以下にさらに詳しく述べるように、「置換アリール」は、１つ以上の置換基で置換されたアリール部分を指し、「ヘテロ原子含有アリール」および「ヘテロアリール」という用語は、少なくとも１つの炭素原子がヘテロ原子で置き換えられているアリール置換基を指す。別段の表示がある場合を除き、「アリール」という用語は、無置換、置換、および／またはヘテロ原子含有芳香族置換基を包含する。
【０１３２】
本明細書において使用する「アリールオキシ」という用語は、単一の末端エーテル結合を介して結合しているアリール基を指し、ここで「アリール」は上に定義したとおりである。「アリールオキシ」基は−Ｏ−アリールと表すことができ、ここでアリールは上に定義したとおりである。アリールオキシ基の例は５〜２０個の炭素原子を含有し、アリールオキシ基は５〜１４個の炭素原子を含有する。アリールオキシ基の例として、限定するわけではないが、フェノキシ、ｏ−ハロ−フェノキシ、ｍ−ハロ−フェノキシ、ｐ−ハロ−フェノキシ、ｏ−メトキシ−フェノキシ、ｍ−メトキシ−フェノキシ、ｐ−メトキシ−フェノキシ、２，４−ジメトキシ−フェノキシ、３，４，５−トリメトキシ−フェノキシなどが挙げられる。
【０１３３】
「アルカリール」という用語は、アルキル置換基を持つアリール基であり、「アラルキル」という用語はアリール置換基を持つアルキル基であって、ここで「アリール」および「アルキル」は上に定義したとおりである。アラルキル基の例は６〜２４個の炭素原子を含有し、アラルキル基は６〜１６個の炭素原子を含有する。アラルキル基の例として、限定するわけではないが、ベンジル、２−フェニル−エチル、３−フェニル−プロピル、４−フェニル−ブチル、５−フェニル−ペンチル、４−フェニルシクロヘキシル、４−ベンジルシクロヘキシル、４−フェニルシクロヘキシルメチル、４−ベンジルシクロヘキシルメチルなどが挙げられる。アルカリール基としては、例えばｐ−メチルフェニル、２，４−ジメチルフェニル、ｐ−シクロヘキシルフェニル、２，７−ジメチルナフチル、７−シクロオクチルナフチル、３−エチル−シクロペンタ−１，４−ジエンなどが挙げられる。
【０１３４】
「環状」という用語は、脂環式置換基または芳香族置換基を指し、これは、置換されていても置換されていなくてもよく、かつ／またはヘテロ原子を含有しても含有しなくてもよく、単環式、二環式または多環式でありうる。
【０１３５】
「ハロ」および「ハロゲン」という用語は、クロロ、ブロモ、およびフルオロまたはヨード置換基を指すために、従来の意味で使用される。
【０１３６】
「ヘテロ原子含有アルキル基」（「ヘテロアルキル」基とも呼ばれる）または「ヘテロ原子含有アリール基」（「ヘテロアリール」基とも呼ばれる）などにおける「ヘテロ原子含有」という用語は、１つ以上の炭素原子が炭素以外の原子、例えば窒素、酸素、硫黄、リンまたはケイ素、典型的には窒素、酸素または硫黄で置き換えられている分子、結合または置換基を指す。同様に、「ヘテロアルキル」という用語はヘテロ原子を含有するアルキル置換基を指し、「複素環式」という用語はヘテロ原子を含有する環状置換基を指し、「ヘテロアリール」および「複素芳香族」は、それぞれ、ヘテロ原子を含有する「アリール」置換基および「芳香族」置換基を指すなどである。ヘテロアルキル基の例としては、アルコキシアリール、アルキルスルファニル置換アルキル、Ｎ−アルキル化アミノアルキルなどが挙げられる。ヘテロアリール置換基の例としては、ピロリル、ピロリジニル、ピリジニル、キノリニル、インドリル、ピリミジニル、イミダゾリル、１，２，４−トリアゾリル、テトラゾリルなどが挙げられ、ヘテロ原子含有脂環式基の例はピロリジノ、モルホリノ、ピペラジノ、ピペリジノなどである。
【０１３７】
他の化学用語はすべて当技術分野において知られているとおりに定義される。
【０１３８】
本明細書に開示するプロセスおよび方法に関して、それらのプロセスおよび方法において果たされる機能が異なる順序で実行されうることは、当業者には理解されるだろう。さらにまた、概説した工程および操作は例として提供されているに過ぎず、工程および操作の一部は、開示する実施形態の本質から逸脱することなく、随意とするか、より少ない工程および操作に統合するか、追加の工程および操作に拡張することができる。
【０１３９】
本開示は、さまざまな態様の例示を目的とする本願に記載の特定実施形態によって限定されるものではない。当業者には明らかであろうとおり、その要旨および範囲から逸脱することなく、多くの変更および変形を加えることができる。本明細書に列挙したものに加えて、本開示の範囲内にある機能的に等価な方法および装置は、上記の説明から当業者には明らかになるだろう。そのような変更および変形は、添付の特許請求の範囲内に包含されるものとする。本開示は、添付の特許請求の範囲によってのみ、それらの請求項に与えられる等価物の全範囲と共に、限定されるべきである。本開示が、特定の方法、試薬、化合物、組成物または生物系に限定されず、それらはもちろんさまざまでありうることを、理解すべきである。本明細書において使用される術語には特定の実施形態を説明する目的しかなく、限定を意図していないことも、理解すべきである。
【０１４０】
実質上任意の複数形および／または単数形の用語の使用に関して、当業者は、文脈上および／または本願にとって適当であるように、複数形を単数形にかつ／または単数形を複数形に解釈することができる。さまざまな単数形／複数形の入れ替えは、明確にするために、本明細書においてはっきりと説明される場合もある。
【０１４１】
一般に、本明細書において、そして特に添付の特許請求の範囲（例えば添付の特許請求の範囲の主要部）において、使用される用語が、広く「非限定的な」用語であるものとされること（例えば「〜を含む」という用語は「〜を含むが、それらに限定されるわけではない」と解釈されるべきであり、「〜を有する」という用語は「少なくとも〜を有する」と解釈されるべきであり、「〜が挙げられる」という用語は「〜が挙げられるが、それらに限定されるわけではない」と解釈されるべきであるなど）は、当業者には理解されるだろう。さらに、導入される請求項の記載の具体的な数が意図されている場合に、そのような意図はその請求項に明示的に記載され、そのような記載がない場合は、そのような意図も存在しないことは、当業者には理解されるだろう。例えば理解の一助として、以下に添付する特許請求の範囲では、請求項の記載を導入するために、「少なくとも１つの」および「１つ以上の」といった導入句を使用する場合がある。しかし、そのような句を使用したからといって、不定冠詞「ａ」または「ａｎ」による請求項の記載の導入が、同じ請求項が「１つ以上の」または「少なくとも１つ」という導入句と「ａ」または「ａｎ」などの不定冠詞とを含んでいる場合でさえ、導入されたそのような請求項の記載を含んでいる任意の特定請求項を、そのような記載を１つしか含有しない実施形態に限定することを含意すると解釈してはならず（例えば「ａ」および／または「ａｎ」は、「少なくとも１つ」または「１つ以上」を意味すると解釈されるべきである）、請求項の記載を導入するために使用される不定冠詞の使用についても、同じことがいえる。また、導入された請求項の記載の具体的な数が明示的に記載されている場合でさえ、そのような記載が少なくとも記載された数を意味すると解釈されるべきであることは、当業者にはわかるだろう（例えば「２つの記載」という、他の修飾語を伴わないむき出しの記載は、少なくとも２つの記載または２つ以上の記載を意味する）。さらにまた、「Ａ、Ｂ、およびＣなどのうちの少なくとも１つ」に類する慣例が使用される例では、一般にそのような構成は、当業者がその慣例を理解するであろう意味で意図される（例えば「Ａ、Ｂ、およびＣのうちの少なくとも１つを有するシステム」は、Ａのみ、Ｂのみ、Ｃのみ、ＡとＢ、ＡとＣ、ＢとＣ、および／またはＡとＢとＣなどを有するシステムを包含するが、それらに限定されるわけではない）。「Ａ、Ｂ、またはＣなどのうちの少なくとも１つ」に類する慣例が使用される例では、一般にそのような構成は、当業者がその慣例を理解するであろう意味で意図される（例えば「Ａ、Ｂ、またはＣのうちの少なくとも１つを有するシステム」は、Ａのみ、Ｂのみ、Ｃのみ、ＡとＢ、ＡとＣ、ＢとＣ、および／またはＡとＢとＣなどを有するシステムを包含するが、それらに限定されるわけではない）。さらに、２つ以上の代替的用語を提示する離接語および／または離接句は、事実上いずれも、それが明細書中であるか、特許請求の範囲中であるか、図面中であるかを問わず、それらの用語のうちの１つ、それらの用語のうちのいずれか、または両方の用語を含む可能性を想定していると理解されるべきであることも、当業者には理解されるだろう。例えば、「ＡまたはＢ」という句は、「Ａ」または「Ｂ」または「ＡおよびＢ」の可能性を包含すると理解されるだろう。
【０１４２】
加えて、本開示の特徴または態様がマーカッシュ群を使って記述されている場合、その開示が、それにより、マーカッシュ群の任意の個々のメンバーまたはメンバーのサブグループを使って記述されていることも、当業者にはわかるだろう。
【０１４３】
当業者には理解されるであろうとおり、ありとあらゆる目的のために、例えば書面による説明の提供に関して、本明細書に開示するすべての範囲は、それらの考えうるありとあらゆる部分範囲および部分範囲の組合せも包含する。列挙された範囲はいずれも、十分に記載されていて、その範囲を少なくとも２等分、３等分、４等分、５等分、１０等分などに分割することを可能にすると、容易に認識することができる。非限定的な一例として、本明細書において議論される各範囲は、下側の三分の一、真ん中の三分の一、そして上側の三分の一などに、容易に分割することができる。当業者には理解されるであろうとおり、「まで」、「少なくとも」などの表現はいずれも、記載された数字を包含し、引き続いて上述のように部分領域に分割することができる範囲を指す。最後に、当業者には理解されるであろうとおり、範囲は個々のメンバーを包含する。したがって例えば、１〜３つのセルを有する群とは、１つ、２つまたは３つのセルを有する群を指す。同様に、１〜５つのセルを有する群とは、１、２，３、４、または５つのセルを有する群を指すなどである。
【０１４４】
本開示のさまざまな実施形態が例示のために本明細書に説明されたこと、そして本開示の範囲および要旨から逸脱することなくさまざまな変更を加えうることは、上記から理解されるだろう。したがって、本明細書に開示するさまざまな実施形態は、限定を意図しているのではなく、真の範囲および要旨は、以下の特許請求の範囲によって示される。
【０１４５】
本明細書に記載する参考文献はすべて明示的参照によりその全体が本明細書に組み入れられる。
【図１】
2021504551.tif 000037
【図２】
2021504551.tif 000038
【図３】
2021504551.tif 000039
【図４】
2021504551.tif 000040
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
少なくとも１つの式１および／または式３のイミダゾリウムカチオン：
【化１】
2021504551.tif 000041
【化２】
2021504551.tif 000042
［式中、Ｒ１は、水素、Ｃ１〜Ｃ３アルキル、または置換されていてもよいＣ１〜Ｃ１２アルキルアミンであり、Ｒ３は、Ｃ１〜Ｃ３アルキルまたは置換されていてもよいＣ１〜Ｃ１２アルキルアミンであり、Ｒ２、Ｒ４、Ｒ５、Ｒ６、および／またはＲ７は、それぞれ独立して、水素またはＣ１〜Ｃ３アルキルであり、Ｙはリンカーである］と、少なくとも１つの式２および／または式４のフルオロスルホニルイミドアニオン：
【化３】
2021504551.tif 000043
【化４】
2021504551.tif 000044
［式中、各Ｒ８は、個別に、水素またはフッ素であり、ｎは整数である］とを含む粘着剤組成物。
【請求項２】
Ｒ１、Ｒ２、Ｒ４およびＲ５が、それぞれ独立して、水素、メチル、エチル、またはプロピルであり、ＹがＣ１〜Ｃ１２アルキルであり、ｎが０、１、２、３、または４である、請求項１の粘着剤組成物。
【請求項３】
Ｒ１またはＲ３のうちの少なくとも１つが以下：
【化５】
2021504551.tif 000045
のとおりである、請求項１または請求項２の粘着剤組成物。
【請求項４】
前記イミダゾリウムカチオンが以下：
【化６】
2021504551.tif 000046
または
【化７】
2021504551.tif 000047
のうちの少なくとも１つである、請求項１〜３のいずれか一項の粘着剤組成物。
【請求項５】
イミダゾリウムカチオンとフルオロスルホニルイミドアニオンとを含有するポリマーをさらに含む、請求項１〜３のいずれか一項の粘着剤組成物。
【請求項６】
前記ポリマーが、アクリル酸、Ｃ１〜１４ヒドロカルビルアクリレート、Ｃ１〜１４ヒドロカルビルメタクリレートモノマー、またはそれらの組合せを含む、請求項５の粘着剤組成物。
【請求項７】
前記ポリマーがＮ，Ｎ，Ｎ’，Ｎ’−テトラグリシジル−ｍ−キシレンジアミンで架橋されている、請求項６の粘着剤組成物。
【請求項８】
起電力の印加下で選択的デボンディング可能であるように構成された、請求項１〜７のいずれか一項の粘着剤組成物。
【請求項９】
前記フルオロスルホニルイミドアニオン、前記イミダゾリウムカチオン、及びポリマーを混合することを含む、請求項１〜８のいずれか一項の粘着剤組成物を調製する方法。
【請求項１０】
前記ポリマーを、前記フルオロスルホニルイミドアニオンおよび前記イミダゾリウムカチオンとの混合前、混合中または混合後に、架橋することをさらに含む、請求項９の方法。
【請求項１１】
請求項１〜８のいずれか一項の粘着剤組成物を基材に貼着する方法であって、前記粘着剤組成物を第１導電性基材に適用し、
前記粘着剤組成物が前記第１導電性基材と第２導電性基材の間になるように、前記粘着剤組成物を前記第２導電性基材に適用することを含む方法。
【請求項１２】
粘着剤層を形成している請求項１〜８のいずれか一項の粘着剤組成物、前記粘着剤層の少なくとも一方の面上の少なくとも１つの剥離ライナーを含む、粘着部材。
【請求項１３】
前記粘着剤層の両面上に剥離ライナーを含む、請求項１２の粘着部材。
【請求項１４】
請求項１〜８のいずれか一項の粘着剤組成物を含む選択的粘着材料であって、前記選択的粘着材料への起電力の印加が前記選択的粘着材料の粘着性を低減する、選択的粘着材料。
【請求項１５】
請求項１４の選択的粘着材料の選択的デボンディング可能層を含む選択的デボンディング可能構造であって、前記選択的デボンディング可能層が第１電気伝導性表面と第２電気伝導性表面の間に配置される、選択的デボンディング可能構造。
【請求項１６】
第１電気伝導性表面および第２電気伝導性表面のうちの少なくとも一方と電気的に連通していて閉鎖可能な電気回路を作り出す電源をさらに含む、請求項１５の選択的デボンディング可能構造。
【請求項１７】
前記第１電気伝導性表面が電気伝導性材料を含み、前記第２電気伝導性表面が電気伝導性材料を含む、請求項１５又は１６の選択的デボンディング可能構造。
【請求項１８】
前記電気伝導性材料が金属、混合金属、合金、金属酸化物、複合金属、伝導性プラスチックまたは伝導性ポリマーを含む、請求項１７の選択的デボンディング可能構造。
【請求項１９】
電気伝導性金属がアルミニウムを含む、請求項１７又は１８の選択的デボンディング可能構造。
【請求項２０】
前記選択的粘着材料が第１電気伝導性表面および／または第２電気伝導性表面に対して低減した腐食効果を有する、請求項１７〜１９のいずれか一項の選択的デボンディング可能構造。
【国際調査報告】
2021504551.tif 000048
2021504551.tif 000049
2021504551.tif 000050